(57)【要約】      （修正有）【課題】印字耐久性が向上した可逆性感熱記録材料及びこの可逆性感熱記録材料を用い印字耐性と曲げ強度の向上した可逆性感熱記録媒体を提供する。【解決手段】可逆性感熱記録材料１は、支持体上に設けた可逆性感熱記録層と、可逆性感熱記録層上に設けたイソシアネート基を有する化合物と水酸基を有する化合物とが縮合した樹脂からなるアンカー層と、アンカー層上に設けた保護層とを有する積層体であって、アンカー層の水酸基を有する化合物は、ガラス転移温度が４０℃を超え９０℃以下で、水酸基価が１５０ｍｇＫＯＨ／ｇ未満で、かつ厚みが、０．２μｍを超え２．５μｍ未満であり、保護層は、ペンタエリスリトール基又はジペンタエリスリトール基を有するアクリレートとウレタンアクリレートとを含む紫外線硬化樹脂１００重量部に対し四フッ化エチレン樹脂を３〜１１重量部及びシリカを１２〜１７重量部含有し、層厚が４μｍ以上７μｍ未満である。【選択図】図１
2014136426.tif 000002
【特許請求の範囲】
【請求項１】
支持体上に設けられた可逆性感熱組成物を含有する可逆性感熱記録層と、該可逆性感熱記録層上に設けられたイソシアネート基を有する化合物と水酸基を有する化合物とが縮合した樹脂からなるアンカー層と、該アンカー層上に設けられた保護層とを有する積層体であって、
上記水酸基を有する化合物は、ガラス転移温度が４０℃を超え、９０℃以下であり、水酸基価が１５０ｍｇＫＯＨ／ｇ未満であり、
上記アンカー層の厚みは、０．２μｍを超え、２．５μｍ未満であり、
上記保護層は、ウレタンアクリレートとペンタエリスリトール基又はジペンタエリスリトール基を有するアクリレートとを含む紫外線硬化樹脂１００重量部に対し四フッ化エチレン樹脂を３〜１１重量部及びシリカを１２〜１７重量部含有しており、かつ層厚が４μｍ以上、７μｍ未満である、可逆性感熱記録材料。
【請求項２】
前記保護層は、シリコーンオイルを含有しない、請求項１記載の可逆性感熱記録材料。
【請求項３】
請求項1又は請求項２の可逆性感熱記録材料の支持体に基材を積層させた、可逆性感熱記録媒体。
【発明の詳細な説明】
【技術分野】
【０００１】
本発明は、加熱温度及び加熱後の冷却速度の違いにより発色と消色とを発現し得る可逆性感熱記録材料に関し、さらにこの可逆性感熱記録材料をカード等の基材に積層した可逆性感熱記録媒体に関する。
【背景技術】
【０００２】
可逆性感熱記録材料は、ロイコ色素と顕減色剤とを含む可逆性感熱記録層を支持体上に備え、この可逆性感熱記録層が加熱されることにより可逆的に色素の発色と消色とが起こることを利用し、可逆性感熱記録層上で情報を書き換え可能としたものである。
【０００３】
ロイコ色素及び顕減色剤を含む可逆性感熱記録材料は、様々な記録媒体に利用されており、可逆性感熱記録材料をＰＥＴ−Ｇのような基材上に積層したプリペイドカード又はＩＣカード等の記録媒体においては、書き換え可能な情報をカード上に表示するために用いられている。プリペイドカード及びＩＣカードでは、カード支持体上に設けられた可逆性感熱記録層を保護するため、熱硬化性樹脂又は紫外線硬化性樹脂で形成された保護層が可逆性感熱記録層上に設けられている。
【０００４】
可逆性感熱記録層を備える可逆性感熱材料又は可逆性感熱記録媒体は、印字機のサーマルヘッドにより保護層が加熱されることにより、可逆性感熱記録層に熱が伝わり、情報が書き換えられる。
ところが、繰り返し保護層が加熱されることにより、保護層と可逆性感熱記録層との剥離及び／又は保護層上に発生した傷による文字かすれ等の問題が発生していた。
また、印字機において、カードの書き換えが繰り返し行われることにより、サーマルヘッドに保護層の成分や傷に起因する汚れが発生し、保守点検を頻繁に行う必要があった。
【０００５】
保護層の傷に関しては、保護層を形成する樹脂成分の耐熱性を向上すると共に、硬度を高めることにより、傷の防止が図られている。しかし、保護層の硬度を高めると、可逆性感熱記録媒体において、曲げ強度の低下が生じ、可逆性感熱記録媒体が破損しやすくなるという問題がある。
なお、保護層と可逆性感熱記録層との間にアンカー層を設けることにより、保護層と可逆性感熱記録層との接着性を改善できることが知られている（特許文献１参照）。
【先行技術文献】
【特許文献】
【０００６】
特許文献１：特開平１−１３３７８１号公報
【発明の概要】
【発明が解決しようとする課題】
【０００７】
本発明は、印字耐久性を向上させた可逆性感熱記録材料及び印字耐性と曲げ強度の向上した可逆性感熱記録媒体を提供することを目的とする。
【０００８】
本発明者らは、可逆性感熱記録層と保護層との接着性を良くするために設けられているアンカー層に注目し、鋭意研究をすすめたところ、アンカー層を形成する樹脂の種類とアンカー層の膜厚が、可逆性感熱記録材料の保護層の印字耐久性、そして、曲げ強度に影響を与えていることを見出した。
なお、前述したように、特許文献１は、可逆性感熱記録層と保護層との接着性を良くするために、アンカー層を設けることを開示するものであるが、アンカー層が可逆性記録媒体の曲げ強度及び保護層の耐久性に関与することを示唆する記載はない。
【０００９】
さらに、本発明者らは、保護層に滑剤として含まれるシリコーンオイルがサーマルヘッドの汚れの一因であることを見出し、シリコーンオイルを含まない保護層について検討してきた。しかし、保護層にシリコーンオイルを含ませないと、サーマルヘッドの滑りが悪くなるため、保護層が傷つきやすく印字耐久性が低下するという問題に直面した。
また、保護層としてウレタンアクリレートを使用すると、３００回もの書き換えに耐え切れないという問題にも直面した。
しかし、さらに検討を進めた結果、（１）アンカー層の樹脂成分を、イソシアネート基を有する化合物と、ガラス転移温度が４０℃を超え、９０℃以下であり、水酸基価が１５０ｍｇＫＯＨ／ｇ未満である水酸基を有する化合物とが縮合した樹脂とし、膜厚を調整すること、及び、（２）保護層の樹脂にペンタエリスリトール基又はジペンタエリスリトール基を有するアクリレートとウレタンアクリレートとを含み、四フッ化エチレン樹脂とシリカとを含有すること、および保護層の膜厚を調整することで、保護層の印字耐久性が改善されることを見出し、本発明を完成するに至った。
【課題を解決するための手段】
【００１０】
本発明の可逆性感熱記録材料は、支持体上に設けられた可逆性感熱組成物を含有する可逆性感熱記録層と、可逆性感熱記録層上に設けられたイソシアネート基を有する化合物と水酸基を有する化合物とが縮合した樹脂からなるアンカー層と、アンカー層上に設けられた保護層とを有する積層体であって、水酸基を有する化合物は、ガラス転移温度が４０℃を超え９０℃以下であり、水酸基価が１５０ｍｇＫＯＨ／ｇ未満であり、アンカー層の厚みは、０．２μｍを超え２．５μｍ未満であり、保護層は、ウレタンアクリレートとペンタエリスリトール基又はジペンタエリスリトール基を有するアクリレートとを含む紫外線硬化樹脂１００重量部に対し四フッ化エチレン樹脂を３〜１１重量部及びシリカを１２〜１７重量部含有しており、かつ層厚が４μｍ以上７μｍ未満であることを特徴とする。
また、本発明の可逆性感熱記録媒体は、上記可逆性感熱記録材料の支持体に基材を積層させたことを特徴とする。
【発明の効果】
【００１１】
本発明の可逆性感熱記録材料は、サーマルヘッドによる加熱を繰り返しても保護層の表面に傷が発生しにくく、印字が濃いという効果を有する。
本発明の可逆性感熱記録媒体は、保護層の表面に傷が発生しにくく、印字が濃いという効果に加え、曲げ強度があるため、破損し難い。
【図面の簡単な説明】
【００１２】
【図１】本発明の可逆性感熱記録媒体の一例を示す模式図である。
【発明を実施するための形態】
【００１３】
以下、本発明を実施形態に基づいて詳細に説明する。
本実施形態の可逆性感熱記録材料は、支持体上に設けられた可逆性感熱組成物を含有する可逆性感熱記録層と、可逆性感熱記録層上に設けられたイソシアネート基を有する化合物と水酸基を有する化合物とが縮合した樹脂からなるアンカー層と、アンカー層上に設けられた保護層とを有する積層体であって、上記水酸基を有する化合物は、ガラス転移温度が４０℃を超え、９０℃以下であり、水酸基価が１５０ｍｇＫＯＨ／ｇ未満であり、上記アンカー層の厚みは、０．２μｍを超え、２．５μｍ未満である。さらに、上記保護層は、ウレタンアクリレートとペンタエリスリトール基又はジペンタエリスリトール基を有するアクリレートとを含む紫外線硬化樹脂１００重量部に対し四フッ化エチレン樹脂が３〜１１重量部、シリカが１２〜１７重量部が含有されており、かつ層厚が４μｍ以上、７μ未満μｍである。
【００１４】
支持体は、ポリエチレンテレフタレート（ＰＥＴ）、ポリアセテート、ポリスチレン（ＰＳ）、エボキシ樹脂、ポリ塩化ビニル（ＰＶＣ）及びポリカーボネート（ＰＣ）等の合成樹脂シート又は合成紙等を用いることができる。支持体の厚さは通常、２０〜３００μｍ程度である。
【００１５】
可逆性感熱記録層は、加熱温度及び加熱後の冷却速度の違いにより相対的に発色した状況を形成し得る可逆性感熱組成物を含有する樹脂層であり、熱によって可逆的に発色／消色を繰り返す層である。可逆性感熱組成物は、ロイコ染料及び顕減色剤により構成される。ロイコ染料および顕減色剤としては、可逆性感熱組成物に用いられている従来公知の材料を使うことができる。
【００１６】
ロイコ染料としては、クリスタルバイオレットラクトン、３−インドリノ−３−ｐ−ジメチルアミノフェニル−６−ジメチルアミノフタリド、３−ジエチルアミノ−７−クロロフルオラン、２−（２−クロルフェニルアミン）−ジエチルアミノフルオラン、２−（２−フルオロフェニルアミノ）−６−ジエチルアミノフルオ）ラン、２−（２−フルオロフェニルアミノ）−６−ジ−ｎ−ブチルアミノフルオラン、３−ジエチルアミノ−７−シクロヘキシルアミノフルオラン、３−ジエチルアミノ−５−メチル−７−ｔ−ブチルフルオラン、３−ジエチルアミノ−６−メチル−７−アニリノフルオラン、３−ジエチルアミノ−６−メチル−７−ｐ−ブチルアニリノフルオラン、３−シクロヘキシルアミノ−６−クロロフルオラン、２−アニリノ−３−メチル−６−（Ｎ−エチル−ｐ−トルイジノ）−フルオラン、３−ピロリジノ−６−メチル−７−アニリノフルオラン、３−ピロリジノ−７−シクロヘキシルアミノフルオラン、３−Ｎ−メチルシクロヘキシルアミノ−６−メチル−７−アニリノフルオラン、３−Ｎ−エチルペンチルアミノ−６−メチル−７−アニリノフルオラン等を挙げることができる。
【００１７】
顕減色剤としては、(Ｎ−（ｐ−ヒドロキシフェニル）−Ｎ’−ｎ−オクタデシルチオ尿素、Ｎ−（ｐ−ヒドロキシフェニル）−Ｎ’−ｎ−オクタデシル尿素、Ｎ−（ｐ−ヒドロキシフェニル）−Ｎ’−ｎ−オクタデシルチオアミド、４’−オクタデカンアニリド、２−オクタデシルテレフタル酸、Ｎ−オクタデシル（ｐ−ヒドロキシフェニル）アミド、Ｎ−（ｐ−ヒドロキシベンゾイル）−Ｎ−オクタデカノイルアミン、Ｎ−［３−（ｐ−ヒドロキシフェニル）プロピオノ］−Ｎ’−オクタデカノヒドテジド、Ｎ−［（ｐ−ヒドロキシフェニル）メチル］−ｎ−オクタデシルアミド、Ｎ−［（ｐ−ヒドロキシフェニル）メチル］−ｎ−オクタデシル尿素、Ｎ−［（ｐ−ヒドロキシフェニル）メチル］−Ｎ’−ｎ−オクタデシルオキサミド等を挙げることができる。
【００１８】
可逆性感熱記録層に使用される樹脂は、透明性が良く、製膜性の良い熱硬化性樹脂が好ましく、ポリ塩化ビニル、塩化ビニル系共重合体、塩化ビニリデン系共重合体、ポリエステル、ポリアミド又はポリアクリレート等の樹脂を挙げることができる。
【００１９】
本発明において、アンカー層を形成する樹脂は、イソシアネート基を有する化合物と水酸基を有する化合物とがウレタン結合を介して縮合したポリマーである。イソシアネート基を有する化合物としては、ヘキサメチレンジイソシアネート（ＨＤＩ）、トリレンジイソシアネート（ＴＤＩ）、キシリレンジイソシアネート（ＸＤＩ）、イソフォロンジイソシアネート（ＩＰＤＩ）等を挙げることができる。
【００２０】
水酸基を有する化合物とは、分子内に水酸基を２個以上有する樹脂であって、イソシアネート基と反応してウレタン結合を形成可能な化合物である。例えば、ポリエーテルポリオール、ポリエステルポリオール、ポリカーボネートポリオール、ポリカプロンラクトンポリオール等がある。
この水酸基を有する化合物は、ガラス転移温度が４０℃を超え、９０℃以下のものが好ましい。さらに好ましくは、６０℃以上、９０℃以下である。ガラス転移温度が４０℃以下だと、アンカー層が柔らかくなりすぎ、印字により保護層に傷が付きやすくなる。また、ガラス転移温度が９０℃を超えるとアンカー層が硬くなりすぎ、可逆性感熱記録材料の曲げ強度がなくなるため好ましくない。
【００２１】
また、水酸基を有する化合物は、水酸基価が１５０ｍｇＫＯＨ／ｇ未満の条件を満たすことが望ましい。好ましくは、３ｍｇＫＯＨ／ｇ以上、１００ｍｇＫＯＨ／ｇ以下の範囲である。水酸基価が１５０ｍｇＫＯＨ／ｇ以上になると、印字濃度が薄くなる傾向がある。
【００２２】
アンカー層の厚みは、可逆性感熱記録材料の印字耐久性及び可逆性感熱記録媒体の曲げ強度に影響を及ぼす。アンカー層の厚みは、０．２μｍを超え、２．５μｍ未満の範囲であることが好ましい。
アンカー層の厚みを増すと、印字耐久性が向上するが、印字濃度が薄くなり、また、可逆性感熱記録媒体の曲げ強度が悪くなる。すなわち、厚みが０．２μｍ以下になると印字耐久性が低下し、２．５μｍ以上になると印字濃度が薄くなるとともに、可逆性感熱記録媒体の曲げ強度が悪くなる。さらに好ましくは、０．３μｍ以上、２．０μｍ以下の範囲である。
【００２３】
保護層は、ウレタンアクリレートとペンタエリスリトール基又はジペンタエリスリトール基を有するアクリレートとを含む紫外線硬化樹脂を主成分とする樹脂層であり、さらに、この樹脂層は、紫外線硬化樹脂１００重量部に対し四フッ化エチレン樹脂を３〜１１重量部、シリカ１２〜１７重量を含有している。
ペンタエリスリトール基又はジペンタエリスリトール基を有するアクリレートとしては、ペンタエリスリトールトリアクリレート、ペンタエリスリトールテトラアクリレート、ジペンタエリスリトールヘキサアクリレートなどが挙げることができる。
また、保護層の厚みは、層厚が４μｍ以上、７μｍ未満の範囲が好ましい。厚みが４μｍ以下になると、印字耐久性が低下し、サーマルヘッドの汚れが生じやすい。厚みが７μｍ以上になると、可逆性感熱記録層に記録された情報の消去性が悪くなるので好ましくない。なお、保護層の厚みは、より好ましくは、４μｍ以上、６μｍ以下である。
【００２４】
可逆性感熱記録材料は、それぞれの層を形成する樹脂を順に支持体上にワイヤーバーで塗工し乾燥することで製造することができる。
【００２５】
可逆性感熱記録材料は、可逆性感熱記録材料の支持体の下層にさらに、ＰＥＴ−Ｇ、ＰＥＴ、ＰＶＣ、紙等を単独又は組み合わせた基材を積層して可逆性感熱記録媒体としてもよい。支持体と基材の積層は、熱プレス、ラミネート等によって行えばよい。
また、図１に示すように、可逆性感熱記録材料１の下層の基材２には、ＩＣチップ３及びアンテナ４を搭載してもよい。
なお、可逆性感熱記録媒体の厚みは、ＪＩＳ  Ｘ６３０１に定められた範囲に設定すればよい。
【００２６】
以上説明したように、アンカー層を形成する化合物が上述のガラス転移温度条件及び水酸基価の条件を満たし、かつアンカー層の厚みが上述した条件を満たす可逆性感熱記録材料は、印字が濃く、サーマルヘッドによる加熱を繰り返しても保護層の表面に傷が発生しにくい。
【実施例】
【００２７】
以下、実施例及び比較例により本発明をさらに詳しく説明する。
［アンカー層を形成する樹脂成分及び層厚が保護層に及ぼす影響についての試験］
以下に示す（１）〜（４）の材料をペイントシェーカーで１８時間混合して塗料とし、支持体（三菱樹脂製Ｗ−４００Ｊ）上にワイヤーバーで塗工し、１００℃で２分間乾燥して、乾燥膜厚１１μｍの可逆性感熱記録層を形成した。
【００２８】
（１）熱硬化性ポリアクリル樹脂（ＤＩＣ製  ＷＢＵ−１２１８）：２５重量部
（２）ロイコ染料（山本化成製  Ｂｌｕｅ６３）：１０重量部
（３）顕減色剤（Ｎ−［３−（ｐ−ヒドロキシフェニル）プロピオノ］−Ｎ′−ｎ−ドコサノヒドラジド）：４０重量部
（４）ＸＤＩ系硬化剤（三井化学製  タケネート５００）：２５重量部
【００２９】
表１に示す水酸基を有する化合物８０重量部とＸＤＩ系硬化剤（三井化学製  Ｄ−１１０）：２０重量部とを混合し、可逆性感熱記録層上にワイヤーバーで塗工し、１００℃で１分間乾燥して、乾燥膜厚０．２〜２．５μｍのアンカー層を形成した。
【００３０】
【表１】
2014136426.tif 000003
【００３１】
以下に示す（５）〜（８）の材料を混合してアンカー層上にワイヤーバーで塗工し、１００℃で１分間乾燥し、乾燥膜厚５μｍの保護層を形成して、可逆性感熱記録材料を作製した。
【００３２】
（５）紫外線硬化性ウレタンアクリレート樹脂（ＤＩＣ製  ユニディックＣ７−１６４）：８８重量部
（６）シリカ（富士シリシア製  サイシリア４３６）：６重量部
（７）ポリ四フッ化エチレン（喜多村製  ＫＴＬ−４Ｎ）：５重量部
（８）シリコーンオイル（藤倉化成製  ＡＤ−８７１９Ｄ）：１重量部
【００３３】
作製した可逆性感熱記録材料を最上層となるように、ＰＥＴ−Ｇシート（５００μｍ）及びＰＥＴ（１００μｍ）を積層し、熱プレスで貼合し、型抜きして得られたカードを使用して、印字機による保護層の傷つき具合の評価、鉛筆硬度試験、印字濃度評価及び可逆性感熱記録媒体の曲げ強度の評価を実施した。結果を表２に示す。
【００３４】
印字機による傷付き具合の評価は、印字機ＴＨ−ＴＣＰ（オオクラエンジニアリング製）にて消去・印字を６０回繰り返し、表面の傷の深さを測定した。
鉛筆硬度は、ＪＩＳ  Ｋ  ５６００  ５．４に規定する鉛筆引っかき値試験法に基づき、表面の硬さを測定した。
印字濃度は、印字機ＴＨ−ＴＣＰ（オオクラエンジニアリング製）にて印字し、マクベス濃度計にて印字濃度を測定した。印字濃度は、０．９以上を○印、０．９未満を×印で示した。なお、目視による判断において、印字濃度が０．９未満になると視認性が悪くなるという知見に基づき、０．９を境として基準としたものである。
可逆性感熱記録媒体の曲げ強度は、「ＪＩＳ６３０５−１  ５．８動的曲げ強さ」に基づき、評価した。保護層に異常の見つからなかった場合を○印、ひびが入った場合を×印で示した。
【００３５】
【表２】
2014136426.tif 000004
【００３６】
実験例１〜６及び比較例１〜７は、保護層を形成する樹脂と厚みを同じ条件（乾燥膜厚５μｍ）とし、アンカー層を形成する樹脂成分と層厚を変えることにより、保護層の印字耐久性（傷つき具合の評価）、鉛筆硬度試験、印字濃度評価及び可逆性感熱記録媒体の曲げ強度を調べたものである。
【００３７】
表２から、水酸基を有する化合物のガラス転移温度が４０℃を超えると、保護層の印字耐久性、鉛筆硬度が向上することがわかる。しかし、９０℃を超えると可逆性感熱記録媒体にひびが発生している（実験例１〜４と比較例７とを参照）。
また、ガラス転移温度が４０℃を超え、９０℃の以下の範囲であっても、アンカー層の厚みが増すと、印字濃度が薄くなることがわかる（実験例６及び比較例６を参照）。さらに、アンカー層の厚みが２．５μｍになると、可逆性感熱記録媒体にひびが発生していることがわかる（比較例６）。
【００３８】
水酸基価は、１５０ｍｇＫＯＨ／ｇ未満、好ましくは、３ｍｇＫＯＨ／ｇ以上、１００ｍｇＫＯＨ／ｇ以下の範囲である。水酸基価が１５０ｍｇＫＯＨ／ｇ未満である場合には、アンカー層が保護層と可逆性感熱記録層との間でクッションの役割を持つと考えられる。
【００３９】
以上のことから、水酸基を有する化合物のガラス転移温度が６０℃以上、９０℃以下、かつ水酸基価が１５０ｍｇＫＯＨ／ｇ未満であり、アンカー層の厚みが、０．２μｍを超え、２．５μｍ未満の条件を満たす場合に、印字を繰り返しても保護層に傷が付き難く、印字かすれのない状態で印字ができることがわかる。
【００４０】
［保護層を形成する樹脂成分と印字耐久性、ヘッド汚れ、可逆性感熱記録媒体の曲げ強度についての試験］
以下に示す（ａ）〜（ｄ）の材料をペイントシェーカーで１８時間混合して塗料とし、支持体（三菱樹脂製Ｗ−４００Ｊ）上にワイヤーバーで塗工し、１００℃で２分間乾燥して、乾燥膜厚１１μｍの可逆性感熱記録層を形成した。
【００４１】
（ａ）熱硬化性ポリアクリル樹脂（ＤＩＣ製  ＷＢＵ−１２１８）：２５重量部
（ｂ）ロイコ染料（山本化成製  Ｂｌｕｅ６３）：１０重量部
（ｃ）顕減色剤（Ｎ−［３−（ｐ−ヒドロキシフェニル）プロピオノ］−Ｎ′−ｎ−ドコサノヒドラジド）：４０重量部
（ｄ）ＸＤＩ系硬化剤（三井化学製  タケネート５００）：２５重量部
【００４２】
表３に示す水酸基を有する化合物８０重量部とＸＤＩ系硬化剤（三井化学製  Ｄ−１１０Ｎ）：２０重量部とを混合し、可逆性感熱記録層上にワイヤーバーで塗工し、１００℃で１分間乾燥して、乾燥膜厚０．５μｍのアンカー層を形成した。
【００４３】
【表３】
2014136426.tif 000005
【００４４】
以下に示す（ｅ）〜（ｊ）の材料を表４に示す割合で配合し、トルエンで希釈して（固形分濃度を２０％に調整）、アンカー層上にワイヤーバーで塗工し、１００℃で１分間乾燥後、紫外線照射（１６０Ｗ／ｃｍ、３０ｍ／分、１パス）を行って硬化させ、表乾燥膜厚５μｍの保護層を形成し、可逆性感熱記録材料を作製した。
なお、比較例１８の保護層のみ、ＤＩＣ製ユニディックＣ７−１６４を１００重量部使用した。
また、（ｇ）〜（ｊ）の配合割合は、（ｅ）及び（ｆ）の合計である１００重量部に対する割合である。
【００４５】
（ｅ）紫外線硬化性ウレタン−アクリレート樹脂：ＤＩＣ製  Ｖ−４０１８
（ｆ）紫外線硬化性ペンタエリスリトールテトラアクリレート樹脂：共栄社化学製  ＰＥ−４Ａ
（ｇ）シリカ：富士シリシア製  サイシリア４３６
（ｈ）ポリ四フッ化エチレン（表３中、ＰＴＦＥと表記）：喜多村製  ＫＴＬ−４Ｎ
（ｉ）シリコーンオイル：藤倉化成製ＡＤ８７１９Ｄ
（ｊ）光重合開始剤（ＢＡＳＦ製  イルガキュア１８４）
【００４６】
作製した可逆性感熱記録材料を最上層となるように、ＰＥＴ−Ｇシート（５００μｍ）及びＰＥＴ（１２５μｍ）を積層し、熱プレスで貼合し、型抜きして得られた可逆性感熱記録媒体（以下、カードという。）を用い、保護層について、印字耐久性、ヘッド汚れ、消去性、及びカードの曲げによるひび割れの４つの項目で評価を実施した。結果を表４に示す。
【００４７】
【表４】
2014136426.tif 000006
【００４８】
なお、印字耐久性、ヘッド汚れ、消去性、カード曲げによるひび割れは以下のように評価した。
印字耐久性は、印字機ＴＨ−ＴＣＰ（オオクラエンジニアリング製）を使用して、印字と消去を３００回繰り返し、可逆性感熱記録層が露出している場合を×、露出していない場合を○として評価した。
【００４９】
ヘッド汚れは、印字耐久性の３００回目の印字に文字かすれがあった場合を×、正常に印字されていた場合を○と評価した。
【００５０】
消去性は、印字機ＴＨ−ＴＣＰ（オオクラエンジニアリング製）を使用して、印字と消去を１回行ったのち、保護層上で、印字が消去された場所の表面粗さと印字が無かった場所の表面粗さの差を指標とした。印字部分の表面粗さＲａ値と未印字部分との表面粗さＲａ値との差が０．０３以下の場合を○印、０．０３を超えた場合を×印で示した。表面粗さＲａ値が０．０３を超えると、カードに光を反射させて斜めに傾けて表面を観察すると、サーマルヘッドの打痕跡が見え、見栄えが悪くなってしまう。表面粗さＲａ値は、ＪＩＳ  Ｘ６３０５．２「５．３磁気ストライプの表面粗さ」に基づいて測定した。
【００５１】
カード曲げによるひび割れは、ＪＩＳ  Ｘ６３０５−１「５．８動的曲げ力（曲げ特性）」に従って試験を行い、異常が無い場合を○印、ひびが入った場合を×印で示した。
【００５２】
表４から、以下の（１）〜（７）の条件全てを満たさない場合、印字耐久性、ヘッド汚れ、消去性、カード曲げによるひび割れのいずれかの評価値が劣ることがわかる。
（１）アンカー層の水酸基を有する化合物のガラス転移温度が、４０℃を超え、９０℃以下であること、
（２）アンカー層の水酸基を有する化合物の水酸基価が、１５０ｍｇＫＯＨ／ｇ未満であること、
（３）保護層の樹脂が、ペンタエリスリトール基又はジペンタエリスリトール基を有するアクリレートとウレタンアクリレートとを含むこと、
（４）保護層の樹脂中に、紫外線硬化樹脂１００重量部に対し四フッ化エチレン樹脂が３〜１１重量部含まれていること、
（５）保護層の樹脂中に、シリカが１２〜１７重量部で含有されていること、
（６）保護層の厚みが４μｍ以上、７μｍ未満であること、及び
（７）保護層中にシリコーンオイルが含まれていないこと。
【図１】
2014136426.tif 000007